Нешипованная зимняя шина

1. Нешипованная зимняя шина, включающая протектор, выполненный из резиновой смеси, содержащей:
каучуковый компонент, включающий натуральный каучук и модифицированный полимер сопряженных диенов, и
диоксид кремния,
причем модифицированный полимер сопряженных диенов получен способом, включающим:
стадию (А) модифицирования, которая включает проведение реакции модификации для введения алкоксисиланового соединения, содержащего по меньшей мере две реакционноспособные группы, включая алкоксисилильную группу, в активный конец цепи полимера сопряженных диенов с активными концевыми группами, имеющего содержание цис-1,4-связей 94,0 мас.% или выше, и
стадию (В) конденсации, которая включает проведение реакции конденсации остатка алкоксисиланового соединения, введенного в активный конец цепи, в присутствии катализатора конденсации, содержащего по меньшей мере один элемент, выбранный из группы, состоящей из элементов группы 4, группы 12, группы 13, группы 14 и группы 15 Периодической таблицы,
причем полимеризацию полимера сопряженных диенов осуществляют в присутствии композиции катализатора, в основном содержащей смесь компонентов (а)-(в), указанных ниже,
модифицированный полимер сопряженных диенов имеет температуру стеклования -40°C или менее,
натуральный каучук и модифицированный полимер сопряженных диенов присутствуют в общем количестве от 20 до 100 мас.% на 100 мас.% каучукового компонента,
модифицированный полимер сопряженных диенов присутствует в количестве от 10 до 90 мас.% на 100 мас.% каучукового компонента,
диоксид кремния присутствует в количестве 1 мас.ч. или более на каждые 100 мас.ч. каучукового компонента,
компонент (а) представляет собой соединение, содержащее лантаноид, которое содержит по меньшей мере один элемент, выбранный из группы, состоящей из лантаноидов, или продукт химической реакции, полученный в результате взаимодействия между соединением, содержащим лантаноид, и основанием Льюиса,
1
2
3
1
2
3
1
2
1
10
1
10
компонент (б) представляет собой по меньшей мере одно соединение, выбранное из группы, состоящей из алюмоксанов и алюминийорганических соединений, представленных формулой (1) AlRRR, где R и R являются одинаковыми или различными и каждый представляет собой С-Суглеводородную группу или атом водорода, a R является таким же или отличается от R и R и представляет собой C-С углеводородную группу,
компонент (в) представляет собой соединение, содержащее йод, которое содержит по меньшей мере один атом йода в своей молекулярной структуре.
2. Нешипованная зимняя шина по п. 1, где полимер сопряженных диенов имеет отношение (Mw/Mn) среднемассовой молекулярной массы (Mw) к среднечисленной молекулярной массы (Mn), определяемое посредством гельпроникающей хроматографии, составляющее 3,5 или менее.
3. Нешипованная зимняя шина по п. 1, где полимер сопряженных диенов имеет содержание 1,2-винильных связей, составляющее 0,5 мас.% или менее.
4. Нешипованная зимняя шина по п. 1, где катализатор конденсации содержит титан (Ti).
5. Нешипованная зимняя шина по п. 1, где алкоксисилановое соединение содержит по меньшей мере одну функциональную группу, выбранную из группы, состоящей из следующих групп (f)-(i):
(f) эпоксигруппа;
(g) изоцианатная группа;
(h) карбонильная группа и
(i) цианогруппа.
6. Нешипованная зимняя шина по п. 1, где стадия (А) модифицирования включает добавление алкоксисиланового соединения, содержащего по меньшей мере одну функциональную группу, выбранную из группы, состоящей из следующих групп (j)-(I):
(j) аминогруппа
(k) иминогруппа и
(I) меркаптогруппа.
7. Нешипованная зимняя шина по п. 1, где реакцию конденсации на стадии (В) конденсации осуществляют в водном растворе при рН от 9 до 14 и температуре от 85 до 180°C.
8. Нешипованная зимняя шина по п. 1, где модифицированный полимер сопряженных диенов получен по меньшей мере из одного сопряженного диенового соединения, выбранного из группы, состоящей из 1,3-бутадиена, изопрена и 2,3-диметил-1,3-бутадиена.
2
9. Нешипованная зимняя шина по п. 1, где диоксид кремния имеет удельную площадь поверхности, измеренную из адсорбции азота, от 80 до 200 м/г.
10. Нешипованная зимняя шина по п. 1, где диоксид кремния присутствует в количестве от 10 до 80 мас.ч. на каждые 100 мас.ч. каучукового компонента.
11. Нешипованная зимняя шина по п. 1, где резиновая смесь дополнительно содержит масло в количестве от 10 до 50 мас.ч. на каждые 100 мас.ч. каучукового компонента.
12. Нешипованная зимняя шина по п. 1, где резиновая смесь дополнительно содержит вулканизирующий агент и ускоритель вулканизации и получена посредством смешивания и вымешивания компонентов, за исключением вулканизирующего агента и ускорителя вулканизации, выдерживая их при температуре от 150 до 180°C в течение от 10 до 120 с, и дополнительного смешивания и вымешивания полученной вымешанной смеси с вулканизирующим агентом и ускорителем вулканизации с последующей вулканизацией.
13. Нешипованная зимняя шина по любому из пп. 1-12, где резиновая смесь имеет твердость от 40 до 70, при измерении при температуре 0°C с помощью дюрометра типа А в соответствии со стандартом JIS К 6253.
14. Нешипованная зимняя шина, включающая подпротекторный слой, выполненный из резиновой смеси, содержащей:
каучуковый компонент, включающий натуральный каучук и модифицированный полимер сопряженных диенов, и
диоксид кремния,
причем модифицированный полимер сопряженных диенов получен способом, включающим:
стадию (А) модифицирования, которая включает проведение реакции модификации для введения алкоксисиланового соединения, содержащего по меньшей мере две реакционноспособные группы, включая алкоксисилильную группу, в активный конец цепи полимера сопряженных диенов с активными концевыми группами, имеющего содержание цис-1,4-связей 94,0 мас.% или выше, и
стадию (В) конденсации, которая включает проведение реакции конденсации остатка алкоксисиланового соединения, введенного в активный конец цепи, в присутствии катализатора конденсации, содержащего по меньшей мере один элемент, выбранный из группы, состоящей из элементов группы 4, группы 12, группы 13, группы 14 и группы 15 Периодической таблицы,
причем полимеризацию полимера сопряженных диенов осуществляют в присутствии композиции катализатора, в основном содержащей смесь компонентов (а) - (в), указанных ниже,
модифицированный полимер сопряженных диенов имеет температуру стеклования -40°C или менее,
натуральный каучук и модифицированный полимер сопряженных диенов присутствуют в общем количестве от 20 до 100 мас.% на 100 мас.% каучукового компонента,
модифицированный полимер сопряженных диенов присутствует в количестве от 10 до 90 мас.% на 100 мас.% каучукового компонента,
диоксид кремния присутствует в количестве 1 мас.ч. или более на каждые 100 мас.ч. каучукового компонента,
компонент (а) представляет собой соединение, содержащее лантаноид, которое содержит по меньшей мере один элемент, выбранный из группы, состоящей из лантаноидов, или продукт химической реакции, полученный в результате взаимодействия между соединением, содержащим лантаноид, и основанием Льюиса,
1
2
3
1
2
3
1
2
1
10
1
10
компонент (б) представляет собой по меньшей мере одно соединение, выбранное из группы, состоящей из алюмоксанов и алюминийорганических соединений, представленных формулой (1) AlRRR, где R и R являются одинаковыми или различными и каждый представляет собой C-Cуглеводородную группу или атом водорода, a R является таким же или отличается от R и R и представляет собой C-С углеводородную группу,
компонент (в) представляет собой соединение, содержащее йод, которое содержит по меньшей мере один атом йода в своей молекулярной структуре.